(57)【特許請求の範囲】
【請求項１】
ポリテトラフルオロエチレンの成形体であって、
示差走査熱量計による結晶融解曲線上の３４０±１５℃の温度領域に少なくとも１つ以上の吸熱ピークが現れ、
前記結晶融解曲線から算出される２９０〜３５０℃の融解熱量が６２ｍＪ／ｍｇ以上であり、
熱不安定指数が２０以上であり、
熱分解開始温度が４２０℃以下であり、
前記ポリテトラフルオロエチレンは、テトラフルオロエチレン単位以外の変性モノマー単位を全単量体単位の０〜０．０６質量％含有するものである
ことを特徴とする成形体。
【請求項２】
少なくとも２種以上のポリテトラフルオロエチレンを含み、
少なくとも２種以上のポリテトラフルオロエチレンは、少なくとも１種がポリテトラフルオロエチレン（Ａ）であり、少なくとも１種がポリテトラフルオロエチレン（Ｂ）であり、
前記ポリテトラフルオロエチレン（Ａ）は、第１融点が３２３〜３３５℃であり、かつ、３７２℃での溶融粘度が１００万ポアズ以下であり、
前記ポリテトラフルオロエチレン（Ｂ）は、テトラフルオロエチレンの単独重合体であり、かつ、標準比重が２．１７０以下である
ことを特徴とする請求項１記載の成形体。
【請求項３】
ポリテトラフルオロエチレン（Ｂ）は、第１融点が３３５℃を超える請求項２記載の成形体。
【請求項４】
硬さ（シェアＡ）が７０以上である請求項１、２又は３記載の成形体。
【請求項５】
高周波信号伝送用製品である請求項１、２、３又は４記載の成形体。
【請求項６】
プリント配線基板である請求項１、２、３又は４記載の成形体。
【請求項７】
高周波ケーブルである請求項１、２、３又は４記載の成形体。
【請求項８】
請求項１、２、３、４、５、６又は７記載の成形体の製造方法であって、
第１融点が３２３〜３３５℃であり、かつ、３７２℃での溶融粘度が１００万ポアズ以下であるポリテトラフルオロエチレン（Ａ）と、テトラフルオロエチレンの単独重合体であり、かつ、標準比重が２．１７０以下であるポリテトラフルオロエチレン（Ｂ）とを含む混合粉末を２９０〜３５０℃で焼成する
ことを特徴とする成形体の製造方法。
【請求項９】
請求項７記載の成形体の製造方法であって、
第１融点が３２３〜３３５℃であり、かつ、３７２℃での溶融粘度が１００万ポアズ以下であるポリテトラフルオロエチレン（Ａ）と、テトラフルオロエチレンの単独重合体であり、かつ、標準比重が２．１７０以下であるポリテトラフルオロエチレン（Ｂ）とを含む混合粉末を芯線に被覆した後、２９０〜３５０℃で焼成する
ことを特徴とする成形体の製造方法。
【請求項１０】
ポリテトラフルオロエチレン（Ｂ）は、第１融点が３３５℃を超える請求項８又は９記載の成形体の製造方法。
【請求項１１】
前記混合粉末は、ポリテトラフルオロエチレン（Ａ）と、ポリテトラフルオロエチレン（Ｂ）とを共凝析して得られたものである請求項８、９又は１０記載の成形体の製造方法。
【発明の詳細な説明】
【技術分野】
【０００１】
本発明は、ポリテトラフルオロエチレンの成形体、混合粉末及び成形体の製造方法に関する。
【背景技術】
【０００２】
同軸ケーブルやＬＡＮケーブルのような高周波信号を伝送するケーブルには常に誘電損失が生ずる。同じく高周波信号を伝送する各種伝送機器に使用されるプリント配線基板についても、誘電損失が重要なファクターとなっている。
【０００３】
誘電損失は誘電率（ε）と誘電正接（ｔａｎδ）との関数であり、いずれも小さい方が好ましい。誘電損失を低減するため、これらの電気的特性に優れたポリテトラフルオロエチレン〔ＰＴＦＥ〕を絶縁被覆層材料として使用している高周波ケーブルが提案されている（例えば、特許文献１〜３参照。）。
【０００４】
ＰＴＦＥは熱処理（焼成処理）することによって融点、誘電率、誘電正接、さらには機械的強度が変化する。たとえば未焼成のＰＴＦＥは融点が約３４０±７℃と高く誘電率（ε）は１．８、誘電正接（ｔａｎδ）は０．５×１０−４（いずれも１２ＧＨｚでの測定値。以下同様。）と低いが、不完全に焼成（半焼成）すると融点が約３２７±５℃と下がり誘電率（ε）は２．０、誘電正接（ｔａｎδ）は０．７×１０−４と高くなる。完全に焼成すると、融点は約３２３±５℃とさらに低くなり、誘電率（ε）は２．１、誘電正接（ｔａｎδ）は２．０×１０−４と高くなる。また、機械的強度は焼成することにより向上する。
【０００５】
したがって、誘電損失の点からは未焼成または半焼成ＰＴＦＥを使用することが有利であり、一方、末端加工や強度面からは焼成ＰＴＦＥを使用することが有利である。
【０００６】
そこで上記公報では、誘電率や誘電正接といった電気的特性を維持しつつ、加工性を向上させるために焼成ＰＴＦＥ、半焼成ＰＴＦＥおよび未焼成ＰＴＦＥを組み合せた絶縁被覆層が提案されている。
【０００７】
特許文献４では、未焼成ＰＴＦＥ絶縁被覆層の焼成の仕方を外表面側の焼成度を高くする（ラジアル方向のＰＴＦＥの焼成度の傾斜化）方法を提案している。
【０００８】
特許文献５では、絶縁被覆層を基本的に未焼成または半焼成ＰＴＦＥとし、加工すべき末端部分（末端から１０ｃｍ程度）のみ完全焼成ＰＴＦＥを使用すること（芯線の長手方向での焼成度の傾斜化）を提案している。
【０００９】
さらに特許文献６では、絶縁被覆層としてＰＴＦＥの多孔質層を用い、さらに表面部分を焼成して結晶化率を７５〜９２％と高くしている（ラジアル方向での焼成度の傾斜化）。
【００１０】
しかし、ラジアル方向での焼成度の傾斜化では、ケーブルの末端をニッパなどで剥離したり切断したりしたとき、未焼成または半焼成ＰＴＦＥでは綺麗に切れず繊維化し、糸を引いた状態となるなど、ケーブルの末端を加工するときの末端加工性が劣る。
【００１１】
したがって、特許文献５のように完全焼成ＰＴＦＥを使用しない限り、末端加工を綺麗に行うことはできないと考えられていた。
【００１２】
この問題を解決するため、特許文献７では、分子量が相違するＰＴＦＥの混合粉末を採用することによって、電気的特性を維持しつつ、末端加工性を含めた加工性を向上させることを提案している。しかしながら、さらなる電気特性の改善が求められ、また、芯線との密着性の改善が求められている。
【００１３】
【特許文献１】特開平１１−３１４２２号公報
【特許文献２】特開平１１−２８３４４８号公報
【特許文献３】特開２０００−２１２５０号公報
【特許文献４】特開平１１−３１４４２号公報
【特許文献５】特開平１１−２８３４４８号公報
【特許文献６】特開２０００−２１２５０号公報
【特許文献７】特開２００１−３５７７２９号公報
【発明の開示】
【発明が解決しようとする課題】
【００１４】
本発明は、上記現状に鑑み、末端加工性、芯線との密着性、表面平滑性、電気特性及び機械的強度に優れたポリテトラフルオロエチレンの成形体を提供する。
【００１５】
本発明は、また、成形性に優れ、焼成温度管理が容易であり、末端加工性、芯線との密着性、表面平滑性、電気特性及び機械的強度に優れた成形体を得ることができる混合粉末を提供する。
【００１６】
本発明は、更に、焼成温度管理が容易であり、末端加工性、芯線との密着性、表面平滑性、電気特性及び機械的強度に優れた成形体を製造できる製造方法を提供する。
【課題を解決するための手段】
【００１７】
本発明は、ポリテトラフルオロエチレンの成形体であって、示差走査熱量計による結晶融解曲線上の３４０±１５℃の温度領域に少なくとも１つ以上の吸熱ピークが現れ、上記結晶融解曲線から算出される２９０〜３５０℃の融解熱量が６２ｍＪ／ｍｇ以上であり、熱不安定指数が２０以上であり、熱分解開始温度が４２０℃以下であり、上記ポリテトラフルオロエチレンは、テトラフルオロエチレン以外の変性モノマー単位を全単量体単位の０〜０．０６質量％含有するものであることを特徴とする成形体である。
【００１８】
本発明は、ポリテトラフルオロエチレン（Ａ）と、ポリテトラフルオロエチレン（Ｂ）とを含み、上記ポリテトラフルオロエチレン（Ａ）は、第１融点が３２３〜３３５℃であり、かつ、３７２℃での溶融粘度が１００万ポアズ以下であり、上記ポリテトラフルオロエチレン（Ｂ）は、テトラフルオロエチレンの単独重合体であり、かつ、標準比重が２．１７０以下であることを特徴とする混合粉末である。
【００１９】
本発明は、上記混合粉末を、２９０〜３５０℃で焼成することを特徴とする成形体の製造方法である。
【００２０】
本発明は、上記混合粉末から得られる成形体である。
【００２１】
本発明は、上記混合粉末を芯線に被覆した後、２９０〜３５０℃で焼成することを特徴とする高周波ケーブルの製造方法である。
以下に本発明について詳細に説明する。
【００２２】
本発明の成形体は、ポリテトラフルオロエチレン〔ＰＴＦＥ〕の成形体であって、示差走査熱量計による結晶融解曲線上の３４０±１５℃の温度領域に少なくとも１つ以上の吸熱ピークが現れ、上記結晶融解曲線から算出される２９０〜３５０℃の融解熱量が６２ｍＪ／ｍｇ以上であり、熱不安定指数が２０以上であり、熱分解開始温度が４２０℃以下であり、上記ＰＴＦＥは、テトラフルオロエチレン〔ＴＦＥ〕以外の変性モノマー単位を全単量体単位の０〜０．０６質量％含有するものであることを特徴とする。
【００２３】
本発明の成形体は、特定の温度領域に現れる吸熱ピーク、特定の融解熱量、熱不安定指数及び熱分解開始温度を有するものであることから、末端加工性、芯線との密着性、機械的強度及び電気特性に優れる。
【００２４】
一般に、末端加工性、芯線との密着性及び機械的強度と、電気特性とは、両立させることが容易でないが、本発明の成形体は、上記の特徴を有するものであることから、これらの優れた特性を全て備える。
【００２５】
本発明の成形体は、示差走査熱量計による結晶融解曲線上の３４０±１５℃の温度領域に少なくとも１つ以上の吸熱ピークが現れる。本発明の成形体は、特定の温度領域に吸熱ピークが現れるものであるので、機械的強度、末端加工性及び電気特性に優れる。
【００２６】
本発明の成形体は、２９０〜３５０℃で焼成されているにもかかわらず、結晶融解曲線から算出される２９０〜３５０℃の融解熱量が６２ｍＪ／ｍｇ以上である。本発明の成形体は、融解熱量が６２ｍＪ／ｍｇ以上であるので、機械的強度、末端加工性及び電気特性に優れる。上記融解熱量は、６５ｍＪ／ｍｇ以上であることが好ましい。
【００２７】
上記結晶融解曲線は、示差走査熱量計（セイコー電子（株）製のＲＤＣ２２０）を用い、昇温速度１０℃／分の条件にて描く一次スキャンの曲線である。上記融解熱量は、結晶融解曲線上に現れる吸熱ピークの数に関わらず、上記結晶融解曲線上の２９０℃から３５０℃までを結ぶ直線と結晶融解曲線とで囲まれた領域の面積から算出するものである。
【００２８】
本発明の成形体は、熱不安定指数が２０以上である。上記熱不安定指数が２０未満であると、電気特性が悪化する。上記熱不安定指数（Ｔｈｅｒｍａｌ  Ｉｎｓｔａｂｉｌｉｔｙ  Ｉｎｄｅｘ，ＴＩＩ）は、ＡＳＴＭ  Ｄ４８９５−８９に記載の方法に従って測定するものである。
【００２９】
本発明の成形体は、熱分解開始温度が４２０℃以下である。上記熱分解開始温度が４２０℃を超えると、電気特性が悪化する。上記熱分解開始温度は、示差熱・熱重量測定装置〔ＴＧ−ＤＴＡ〕を用いて加熱試験に供した成形体の質量が０．１質量％減少する時の温度を測定することにより得られる値である。
【００３０】
本発明の成形体を構成するＰＴＦＥは、テトラフルオロエチレン、又は、テトラフルオロエチレンと所望により上記テトラフルオロエチレン以外の変性モノマーとからなり、成形体全体として、変性モノマー単位を全単量体単位の０〜０．０６質量％含有するものである。変性モノマー単位が０．０６質量％を超えると、機械的強度、末端加工性及び芯線との密着性が劣る。
【００３１】
上記の変性モノマー単位の含有量は、成形体について、赤外分光分析を行うことにより得られる値である。
【００３２】
変性モノマー単位を全単量体単位の０質量％含有するとは、ＰＴＦＥがテトラフルオロエチレンのみからなること、すなわち、テトラフルオロエチレン単独重合体であって、変性モノマー単位を含有しないことをいう。
【００３３】
上記変性モノマーとしては、ヘキサフルオロエチレン、パーフルオロメチルビニルエーテル、パーフルオロプロピルビニルエーテル、フルオロジオキソール、パーフルオロメチルエチレン、パーフルオロブチルエチレン等が挙げられる。
【００３４】
本発明の成形体は、少なくとも２種以上のＰＴＦＥを含む成形体であって、少なくとも２種以上のＰＴＦＥは、少なくとも１種がポリテトラフルオロエチレン（Ａ）〔ＰＴＦＥ（Ａ）〕であり、少なくとも１種がポリテトラフルオロエチレン（Ｂ）〔ＰＴＦＥ（Ｂ）〕であることが好ましい。
【００３５】
本発明の成形体が２種以上のＰＴＦＥからなると、ＰＴＦＥ（Ａ）とＰＴＦＥ（Ｂ）とが混在することによって、成形体全体として適度な融解熱量を有するものとすることができ、成形体の結晶状態が電気特性にとって好適な状態となることから好ましい。
【００３６】
上記ＰＴＦＥ（Ａ）は、ＴＦＥの単独重合体、又は、ＴＦＥと上記ＴＦＥ以外の変性モノマーとからなる非溶融加工性の変性ＰＴＦＥであることが好ましい。上記変性ＰＴＦＥは、変性モノマーに由来する変性モノマー単位を全単量体単位の０．０１〜１質量％、好ましくは０．０１〜０．１５質量％含有するものである。上記変性モノマー単位の含有量は、赤外分光分析を行うことにより得られる値である。
【００３７】
上記ＰＴＦＥ（Ａ）は、第１融点が３２３〜３３５℃であることが好ましい。第１融点が３３５℃を超えると、成形体の電気特性が悪化するおそれがある。
【００３８】
本明細書において、「第１融点」は、融点以上に加熱した履歴の無いＰＴＦＥの粉末について、示差走査熱量計（セイコー電子（株）製のＲＤＣ２２０）を用い、１０℃／分で昇温したときの融解ピークを記録したときの、極大値に対応する温度である。
【００３９】
上記ＰＴＦＥ（Ａ）は、３７２℃での溶融粘度が１００万ポアズ以下であることが好ましい。溶融粘度が１００万ポアズを超えると、電気特性が劣るおそれがある。上記溶融粘度は、１５万ポアズ以上であることが好ましく、２０万ポアズ以上であることがより好ましく、３０万ポアズ以下であることがより好ましい。
【００４０】
本明細書において、上記溶融粘度は、ＰＴＦＥの粉末について、３７２℃におけるフローテスター法により測定して得られる値である。
【００４１】
上記ＰＴＦＥ（Ｂ）は、機械的強度が特に優れるとともに、芯線との密着性にも優れる点で、ＴＦＥの単独重合体であることが好ましい。
【００４２】
上記ＰＴＦＥ（Ｂ）は、標準比重が２．１７０以下であることが好ましい。これは数平均分子量では、５６０万以上に相当する。標準比重が２．１７０を超えると、成形体の電気特性が悪化したり、密着性が劣ったり、充分な延伸が困難となったりするおそれがある。
【００４３】
上記ＰＴＦＥ（Ｂ）が上記のように高分子であり、かつ、単独重合体である場合、分子鎖末端数が少なく、電気特性が優れる。
【００４４】
本明細書において、標準比重は、ＡＳＴＭ  Ｄ−４８９５  ９８に準拠して成形されたサンプルを用い、ＡＳＴＭ  Ｄ−７９２に準拠した水置換法により測定する値である。
【００４５】
上記ＰＴＦＥ（Ｂ）は、第１融点が３３５℃を超え、３４８℃以下であることが好ましい。第一融点が３３５℃以下であると、成形体の電気特性が悪化するおそれがある。
【００４６】
本発明の成形体は、ＰＴＦＥ（Ａ）及びＰＴＦＥ（Ｂ）以外の他のＰＴＦＥを含有するものであってよい。
【００４７】
本発明の成形体は、本発明の混合粉末から本発明の製造方法により好適に得ることができる。
【００４８】
本発明の混合粉末は、ＰＴＦＥ（Ａ）とＰＴＦＥ（Ｂ）とを含むことを特徴とする。上記混合粉末は、このような特徴を有することから、成形性に優れ、焼成温度管理が容易であり、末端加工性及び表面平滑性に優れた成形体を容易に得ることができるとともに、電気特性及び機械的強度に優れた成形体を得ることができる。また、押出成形によりケーブルの絶縁被覆層とした場合に芯線との密着性が高い。
【００４９】
更に、本発明の混合粉末から得られる成形体は、例えば高分子量のテトラフルオロエチレン単独重合体の粉末のみから得られる成形体と比べると、熱不安定指数が高く、熱分解開始温度が低い。従って、上記成形体は、電気特性に優れるものとなる。
【００５０】
上記混合粉末から表面平滑性に優れた成形体を得ることができる理由は次のように考えられる。例えば、未焼成のＰＴＦＥ粉末をペースト押出して絶縁被覆層を形成する場合、未焼成のＰＴＦＥ粉末は容易に繊維化してしまうため、押出圧を高くする必要があり、また被覆層の表面がウネることがある。上記混合粉末は、２種以上のＰＴＦＥを含むものであるので、押出成形時の繊維化が抑えられ、押出圧を小さくすることができ、得られる被覆層表面を平滑にすることができる。
【００５１】
上記混合粉末の焼成温度管理が容易である理由は次のように考えられる。ＰＴＦＥの焼成処理は、ＰＴＦＥの優れた電気的特性を維持するため、できるだけ未焼成または半焼成の段階で止める必要がある。しかし、単一の物性を有するＰＴＦＥを単独で使用する場合、誘電率や誘電正接などの電気的特性が焼成温度の影響を大きく受けるため焼成温度管理を慎重にしなければならなかった。ところが上記混合粉末は、２種以上のＰＴＦＥを含むものであるので、焼成温度の電気的特性への影響が緩和され、多少焼成温度がブレても電気的特性が比較的類似したものが得られるので、焼成温度の管理が容易になり、また歩留も向上する。
【００５２】
本発明の混合粉末において、上記ＰＴＦＥ（Ａ）は、ＴＦＥの単独重合体、又は、ＴＦＥと上記ＴＦＥ以外の変性モノマーとからなる非溶融加工性の変性ＰＴＦＥであってよい。上記変性ＰＴＦＥは、変性モノマーに由来する変性モノマー単位を全単量体単位の０．０１〜１質量％、好ましくは０．０１〜０．１５質量％含有するものである。上記変性モノマー単位の含有量は、赤外分光分析を行うことにより得られる値である。
【００５３】
上記ＰＴＦＥ（Ａ）は、第１融点が３２３〜３３５℃である。第一融点が３３５℃を超えると、得られる成形体の電気特性が悪化したり、混合粉末の均一分散性が劣ったり、成形時の焼成温度管理が困難となったりするおそれがある。
【００５４】
上記ＰＴＦＥ（Ａ）は、３７２℃での溶融粘度が１００万ポアズ以下である。溶融粘度が１００万ポアズを超えると、成形時に繊維化現象が現れる等、成形性が劣るおそれがある。上記溶融粘度は、１５万ポアズ以上であることが好ましく、２０万ポアズ以上であることがより好ましく、３０万ポアズ以下であることがより好ましい。
【００５５】
上記ＰＴＦＥ（Ｂ）は、ＴＦＥの単独重合体である。本発明の混合粉末は、ＴＦＥの単独重合体であるＰＴＦＥ（Ｂ）を含むものであるので、機械的強度に優れ、芯線との密着性にも優れる成形体を得ることができる。
【００５６】
上記ＰＴＦＥ（Ｂ）は、標準比重が２．１７０以下である。これは数平均分子量では、５６０万以上に相当する。上記標準比重が２．１７０を超えると、電気特性及び芯線との密着性が悪化するだけでなく、成形時の焼成温度管理が困難となり、また、溶融成形時の延伸性が劣るため成形が困難となったり、充分な延伸が困難となったりすることがある。
【００５７】
上記ＰＴＦＥ（Ｂ）は、ＴＦＥの単独重合体であり、かつ、標準比重が２．１７０以下であることから、フィブリル化が容易であり、延伸性に優れる。更に、押出圧力が比較的高くなることから、芯線に強い剪断力で押し付けられながら押し出される。従って、本発明の混合粉末からは、芯線との密着性が高い絶縁被覆層を得ることができる。
【００５８】
上記ＰＴＦＥ（Ｂ）は、更に、ＴＦＥの単独重合体であり、かつ、標準比重が２．１７０以下であることから、分子鎖末端数が少ない。従って、本発明の混合粉末からは、優れた電気特性を有する成形体を得ることができる。
【００５９】
上記ＰＴＦＥ（Ｂ）は、第１融点が３３５℃を超え、３４８℃以下であることが好ましい。第一融点が３３５℃以下であると、成形体の電気特性が悪化したり、成形時の焼成温度管理が困難となったりするおそれがある。
【００６０】
上記ＰＴＦＥ（Ａ）は、乳化重合により製造された粉末であることが好ましい。上記ＰＴＦＥ（Ａ）の粒子の１次平均粒径（重力沈降法によって測定される濁度計の値から算出される粒径。以下同様。）としては、通常約０．０２〜０．５μｍ、好ましくは０．１〜０．３μｍである。乳化重合は従来と同様の条件でよい。
【００６１】
上記ＰＴＦＥ（Ｂ）は、乳化重合により製造された粉末であることが好ましい。上記ＰＴＦＥ（Ｂ）の粒子の１次平均粒径としては、通常約０．１〜０．５μｍ、好ましくは０．２〜０．３μｍである。乳化重合は従来と同様の条件でよい。
【００６２】
本発明の混合粉末は、ＰＴＦＥ（Ａ）とＰＴＦＥ（Ｂ）との質量比が（３０〜１）：（７０〜９９）であることが好ましい。ＰＴＦＥ（Ｂ）が多いと成形性及び延伸性に優れる傾向があり、ＰＴＦＥ（Ａ）が多すぎると成形性が悪くなるおそれがある。上記質量比は、（２０〜１）：（８０〜９９）であることがより好ましく、（１０〜１）：（９０〜９９）であることが更に好ましい。
【００６３】
本発明の混合粉末は、ＰＴＦＥ（Ａ）及びＰＴＦＥ（Ｂ）以外のＰＴＦＥを含んでもよい。
【００６４】
上記混合粉末は、上記ＰＴＦＥ（Ａ）とＰＴＦＥ（Ｂ）とを混合して製造することができる。混合する方法としては、乾式混合法（ドライブレンド法）によりＰＴＦＥ（Ａ）の粉末とＰＴＦＥ（Ｂ）の粉末とを混合する方法でも、ＰＴＦＥ（Ａ）の水性ディスパージョンとＰＴＦＥ（Ｂ）の水性ディスパージョンとを混合して共凝析する方法でもよい。また、上記ＰＴＦＥ（Ａ）の粉末をＰＴＦＥ（Ｂ）の水性ディスパージョンに混合して凝析させる方法や、逆にＰＴＦＥ（Ｂ）の粉末をＰＴＦＥ（Ａ）の水性ディスパージョンに混合して凝析させる方法でもよい。
【００６５】
特に、乳化重合法で得られる微細なＰＴＦＥ粒子（いわゆるファインパウダー）を使用するときは、共凝析法が好ましい。共凝析法は従来の条件でよく、２つの水性分散液を混合したのち機械的な撹拌力を作用させる方法が好ましい。その際、塩酸や硝酸などの無機酸類またはその金属塩を凝析剤として併用してもよい。また、有機液体を存在させたり、要すればフィラーを共存させたりしてもよい。ただし、これらの方法に限定されるものではない。共凝析後、脱水、乾燥して本発明の混合粉末が得られる。この混合粉末の平均粒径は、たとえば２００〜１０００μｍ程度とするのが、成形のし易さの点から好ましい。
【００６６】
ＰＴＦＥ（Ａ）の粉末とＰＴＦＥ（Ｂ）の粉末とは、平均粒径がほぼ同じであることが、均一な混合、特に均一な共凝析ができ、均一に分散した混合粉末が得られる点から好ましい。
【００６７】
かくして得られる上記混合粉末の誘電率（ε）は、通常、約１．７〜２．３、誘電正接（ｔａｎδ）は通常、約０．５×１０−４〜２．５×１０−４の範囲にある。
【００６８】
上記混合粉末は、従来公知の成形法にしたがって、各種のプリント配線基板や高周波ケーブルの絶縁層等に成形加工される。
【００６９】
上記混合粉末から得られる成形体も本発明の一つである。上記混合粉末から得られる成形体は、上記混合粉末を、２９０〜３５０℃で焼成するにより得られたものであることが好ましい。
【００７０】
上記混合粉末を、２９０〜３５０℃で焼成することを特徴とする成形体の製造方法も本発明の一つである。本発明の製造方法は、上記混合粉末を特定の温度で焼成するものであるので、末端加工性、機械的強度、電気特性及び芯線との密着性に優れる成形体を得ることができる。
【００７１】
上記焼成は、ＰＴＦＥ（Ａ）の第１融点以上、ＰＴＦＥ（Ｂ）の第１融点以下の温度で行うことが、ＰＴＦＥ（Ａ）のみを充分に溶融させ、成形体の優れた電気特性、機械的強度及び芯線との密着性を得ることができる点で好ましい。
【００７２】
本発明の成形体及び上記混合粉末から得られる成形体は、硬さ（シェアＡ）が７０以上であり、好ましくは８０以上である。
【００７３】
本発明の成形体及び上記混合粉末から得られる成形体としては、高周波信号伝送用製品が挙げられ、例えば、携帯電話、各種コンピュータ、通信機器等のプリント配線基板；同軸ケーブル、ＬＡＮケーブル、フラットケーブル等の高周波ケーブル；ケーシング、アンテナのコネクタ等が挙げられる。上記混合粉末を使用して製造したプリント配線基板や高周波ケーブル等の高周波信号伝送用製品は、末端加工や剥離時に基板や絶縁被覆層が繊維化を起こしにくく、現場での作業性が向上する。
【００７４】
プリント配線基板などの成形品は、上記混合粉末を圧縮成形、押出圧延成形などの従来公知の成形法により成形するよって製造できる。
【００７５】
上記高周波ケーブルは、上記混合粉末をディッピング法、ペースト押出法、ラッピング法等の被覆方法により芯線に被覆した後、又は、被覆後にさらに延伸した後、２９０〜３５０℃で焼成して絶縁被覆層を形成することにより製造できる。本発明の混合粉末は、上記ＰＴＦＥ（Ｂ）を含むので、ラッピング法において用いる薄膜高延伸フィルムとすることも容易である。
【００７６】
高周波ケーブルの製造において、焼成を上記特定の温度範囲で行うと、機械的強度、電気特性及び芯線との密着性に優れる高周波ケーブルを得ることができる。
【００７７】
焼成温度は製品の特性に影響を与えるので、できるだけ正確に温度管理できる方法を採用することが好ましい。例えば、設定温度と樹脂の実温度とをほぼ同温度とすることが容易な熱風循環式焼成炉を使用する方法や、溶融塩中にペースト押出後のケーブルを通して加熱焼成する、いわゆるソルトバス法が好適に採用される。使用する溶融塩としては硝酸カリウムと硝酸ナトリウムの１／１混合物などが好ましい。
【００７８】
かくして得られる絶縁被覆層の誘電率（ε）は１．５〜２．３、好ましくは１．６〜２．２であり、誘電正接（ｔａｎδ）は２．０×１０−４以下、好ましくは０．５×１０−４〜１．０×１０−４であり、０に近いほどよい。
【発明の効果】
【００７９】
本発明の成形体は、上記構成からなるので、末端加工性、芯線との密着性、表面平滑性、電気特性及び機械的強度に優れる。
【００８０】
本発明の混合粉末は、成形性に優れ、焼成温度管理が容易であり、末端加工性、芯線との密着性、表面平滑性、電気特性及び機械的強度に優れた成形体を得ることができる。
【００８１】
本発明の製造方法は、焼成温度管理が容易であり、末端加工性、芯線との密着性、表面平滑性、電気特性及び機械的強度に優れた成形体の製造が可能である。
【発明を実施するための最良の形態】
【００８２】
以下に実施例、比較例を示し、本発明を具体的に説明する。
なお、各実施例及び比較例において、各値の測定は以下の方法により行った。
【００８３】
変性モノマー単位の含有量
赤外分光分析を行うことにより測定した。
【００８４】
第１融点
示差走査熱量計（セイコー電子（株）製のＲＤＣ２２０）を用い、１０℃／分で昇温したときの融解ピークを記録し、極大値に対応する温度を融点とした。
【００８５】
溶融粘度
上記溶融粘度は、３７２℃におけるフローテスター法により測定した。
【００８６】
標準比重
ＡＳＴＭ  Ｄ−４８９５  ９８に準拠して成形されたサンプルを用い、ＡＳＴＭ  Ｄ−７９２に準拠した水置換法により測定した。
【００８７】
数平均分子量
成形体の標準比重をｘとし、数平均分子量をｙとして、下記式より求めた。ただし、この方法は標準比重ｘが２．１５から２．１８までのＰＴＦＥホモパウダーに限って概算用に用いた。
ｙ  ＝  −１２６９２ｘ  ＋  ２８１６７
【００８８】
熱不安定指数
熱不安定指数（Ｔｈｅｒｍａｌ  Ｉｎｓｔａｂｉｌｉｔｙ  Ｉｎｄｅｘ，ＴＩＩ）は、ＡＳＴＭ  Ｄ４８９５−８９に記載の方法に従って測定した。
【００８９】
熱分解開始温度
示差熱・熱重量測定装置〔ＴＧ−ＤＴＡ〕を用いて加熱試験に供した成形体の質量が０．１質量％減少する時の温度を測定した。
【００９０】
線径ぶれ
０．１秒ごとに測定した外径の標準偏差を、外径の平均値で割ることにより求めた。線径ぶれの値が小さいほど外径変化の少ないケーブルであると言える。
【００９１】
融解熱
示差走査熱量計（セイコー電子（株）製のＲＤＣ２２０）を用い、昇温速度１０℃／分の条件にて結晶融解曲線を描き、得られた融解曲線上の２９０℃から３５０℃までを結ぶ直線と結晶融解曲線とで囲まれた領域の面積から算出した。
【００９２】
誘電率及び誘電正接（ｔａｎδ）の測定
株式会社関東電子応用開発製、空洞共振器摂動法金型３ＧＨｚ用とそのソフト、さらにはネットワークアナライザとして、ヒューレットパッカード社（現アジレントテクノロジー社）のＨＰ−８５１０Ｃを使用して測定した。
【００９３】
硬さ（シェア硬度Ａ）
硬さは、芯線を引き抜いて、デュロメータＡで測定した。
【００９４】
芯線密着強度
ＭＩＬ−Ｃ−１７に準拠して測定した。
【００９５】
糸引き
ケーブルの絶縁被覆層を剥がし、繊維化せずに容易に被覆層を切断できるかを調べることにより末端加工性を評価した。
【００９６】
実施例１
乳化重合で得られたＰＴＦＥ（Ｂ）粉（Ｈｏｍｏ  ＰＴＦＥ、第１融点３４４℃、平均粒径０．４５ｍｍ。標準比重が２．１５７、数平均分子量７５０万。）を８０ｗｔ％と、ＰＴＦＥ（Ａ）粉（変性剤ＨＦＰ、ＨＦＰ単位が０．１７ｗｔ％、第１融点３２７℃、溶融粘度２５万ポアズ。）を２０ｗｔ％とを合計質量が２，０００ｇとなるようにドライブレンドにより混合し、押出助剤として、炭化水素系溶剤（エクソンモービル製、アイソパーＧ）を３８０ｇ配合して熟成し、１２時間後に予備成形を行った。この予備成形機（田端機械工業製）は、シリンダー径φ５０ｍｍ、マンドレル径φ１６ｍｍで構成され、上記混合粉をシリンダー内に充填して、３ＭＰａで３０分間加圧し、外径５０ｍｍ、内径１６ｍｍ、長さ７００ｍｍの予備成形体を作成した。
【００９７】
この予備成形体を８０ｔｏｎ電動ペースト電線成形機（田端機械工業製）へ挿入し、シリンダー温度を４０℃に上げた。芯線は、銀メッキ銅被覆鋼線ＳＰＣＷで線径０．９１３ｍｍのＡＷＧ１９を使用した。先端金型は、内径３．３８ｍｍ、角度２０°、直線部分の長さは１５．２ｍｍ、６０℃として、ラム速度を２７．２ｍｍ／ｍｉｎ、線速度５．０ｍ／ｍｉｎで成形を開始した。安定時の押出圧力は、６１ＫＮ（３４ＭＰａ）であった。押出後、１６０℃のドライキャプスタンへ３０ｍ、２２０℃の乾燥炉８ｍ、３３５℃に温度設定した熱風循環式熱処理炉（田端機械工業製）８ｍを通過させ、外径２．９７ｍｍのＰＴＦＥ絶縁被覆層をもつケーブルを作成した。
【００９８】
このケーブルから芯線を引き取り、示差走査熱量計により結晶融解曲線を調べたところ、３２７℃と３４４℃にピークをもち、融解熱量は、６８ｍＪ／ｍｇであった。
【００９９】
また、この押出品の熱不安定指数と、熱分解開始温度とを測定した。結果を表１に示す。
【０１００】
また、このＰＴＦＥ被覆で、誘電率とｔａｎδを測定したところ、誘電率が１．７５、ｔａｎδが０．８×１０−４であった。結果を表１に表す。
【０１０１】
上記ケーブルから芯線を抜き、一旦巻き取った。巻き取ったチューブを２２０℃の乾燥炉へ通しながら、巻き出し機と巻き取り機の速度比を上げていき、延伸を行った。巻き出し機械速度は３ｍ／ｍｉｎ、巻き取り機速度は３ｍ／ｍｉｎから上げていった。巻き取ったチューブの延伸到達比重は０．５１であった。これを表１に示す。
【０１０２】
実施例２
ＰＴＦＥ（Ｂ）粉の標準比重を２．１６９としたこと以外は実施例１と同様に行った。
【０１０３】
実施例３
ＰＴＦＥ（Ｂ）粉の標準比重を２．１５４としたこと以外は実施例１と同様に行った。
【０１０４】
実施例４
ＰＴＦＥ（Ｂ）の水性ディスパージョンにＰＴＦＥ（Ａ）粉を凝析時に混ぜ込んで凝析し、分散度を上げたこと以外は実施例１と同様に行った。
【０１０５】
実施例５
ＰＴＦＥ（Ｂ）の水性ディスパージョンと、ＰＴＦＥ（Ａ）の水性ディスパージョンとを混合して共凝析させ、分散度を上げたこと以外は実施例１と同様に行った。
【０１０６】
実施例６
芯線を０．５１１ｍｍの銀メッキ銅線に、先端金型を１．９２ｍｍとして、ＲＲを６７２まで上げて押出を行ったこと以外は実施例１と同様に行った。
【０１０７】
実施例７〜９
ＰＴＦＥ（Ａ）粉とＰＴＦＥ（Ｂ）粉との質量比を表１に記載する質量比とした以外は実施例１と同様に行った。
【０１０８】
比較例１
ＰＴＦＥ（Ａ）粉を使用せず、ＰＴＦＥ（Ｂ）粉のみを使用してケーブルを作成した以外は実施例１と同様にして行った。
【０１０９】
比較例２
ＰＴＦＥ（Ｂ）粉を表１のように変更した以外は実施例１と同様にして行った。
【０１１０】
【表１】
0005167910.tif 000002
【産業上の利用可能性】
【０１１１】
本発明の成形体は、絶縁性が要求される部品や絶縁被覆層として好適に利用可能である。本発明の混合粉末は、絶縁性が要求される部品の材料や絶縁被覆層用材料として好適に利用可能である。本発明の成形体の製造方法は、優れた電気特性が要求される部品等の製造方法として好適に利用可能である。